FR 2920431 A1 20090306 FR 0706056 A 20070829 Procédé de préparation d'un matériau transparent de type alliage de polymère thermodurcissable / polymère thermoplastique et son application dans l'optique pour la fabrication de verres organiques La présente invention concerne un mélange liquide polymérisable d'un matériau polymère thermodurci particulier et d'un matériau polymère thermoplastique particulier modifiant les propriétés mécaniques et/ou optiques du matériau polymère thermodurci, le matériau polymère thermodurci constituant généralement la phase majoritaire du mélange liquide polymérisable, ainsi qu'un procédé de moulage par coulée dudit alliage permettant d'obtenir un article transparent. L'invention concerne en outre un article transparent obtenu par ce procédé, plus particulièrement une lentille ophtalmique. II existe deux types de substrats généralement utilisés pour la fabrication d'articles d'optique, par exemple des lentilles ophtalmiques, à savoir les substrats en verre minéral et les substrats en verre organique. Actuellement, le marché tend à se développer très largement en faveur des verres organiques qui présentent deux avantages majeurs par rapport aux verres minéraux : leur bonne résistance aux chocs et leur légèreté. Les substrats en verre organique les plus utilisés sont le polycarbonate de bisphénol A et celui obtenu par polymérisation du bis(allyl carbonate) de diéthylèneglycol, vendu sous la dénomination commerciale CR 39� par la société PPG INDUSTRIES (lentille ORMA� ESSILOR). Bien qu'il existe déjà un certain nombre de substrats organiques transparents connus généralement satisfaisants, il est toujours souhaitable de disposer d'autres types de compositions polymérisables permettant d'obtenir de nouveaux substrats transparents, conduisant à des articles d'optique combinant des propriétés intéressantes telles qu'une bonne résistance aux chocs, à la propagation des fissures et aux solvants. Il est connu qu'un monomère diméthacrylique particulier, à savoir le diméthacrylate de 4,4'-di(éthoxyéthyl)-bisphénol A de formule (I) /-\/--\ 0 0 0 (1) donne, après polymérisation/réticulation, un matériau transparent dont il serait intéressant d'améliorer la résistance aux chocs et la résistance à la propagation de fissures. La présente invention a ainsi pour but d'améliorer les propriétés mécaniques, en particulier la résistance aux chocs et la résistance à la propagation des fissures, sans perte du module d'élasticité, d'un tel système poly(méth)acrylique thermodurci sans toutefois réduire de manière significative la transparence de celui-ci. II est connu d'incorporer des copolymères thermoplastiques, et notamment des copolymères thermoplastiques séquencés, en faibles quantités dans des systèmes polymères thermodurcissables afin d'améliorer les propriétés mécaniques de ceux-ci. Dans le domaine des verres organiques transparents, on peut mentionner les exemples suivants d'incorporation de polymères séquencés 15 dans des systèmes thermodurcissables : Notamment, l'incorporation de copolymères triblocs de type styrène-(1,4-butadiène)-rnéthacrylate de méthyle (copolymères SBM de type ABC) de la société Arkema dans des matrices thermodurcissables époxy a donné lieu à des études récentes et a conduit à des résultats spectaculaires en terme 20 d'amélioration des propriétés mécaniques des matériaux qui conservent, de plus, leur transparence et ne subissent qu'une faible chute du module d'élasticité. Ces travaux sont décrits, par exemple, dans l'article "A new class of Epoxy Thermosets", Girard-Reydet, E.; Pascault, J. P.; Bonnet, A.; Court, F.; Leibler, L. Macromol. Symp. 2003, 198, 309-322, et dans la demande de 25 brevet EP 1290088, qui décrit plus particulièrement les copolymères à blocs. Lors des essais d'amélioration des propriétés mécaniques d'un système polymère thermodurcissable à base de diméthacrylate de 4,4'-di(éthoxyéthyl)-bisphénol A (formule (I) ci-dessus) par incorporation de copolymères thermoplastiques triblocs polystyrène-bloc-polybutadiène-bloc- 30 polyméthacrylate de méthyle), la Demanderesse a été confrontée au problème d'une démixtion de la phase thermoplastique au cours de l'étape de réticulation du matériau thermodurcissable. Le copolymère thermoplastique, initialement soluble dans le monomère thermodurcissable, devient progressivement incompatible avec le système au fur et à mesure qu'un réseau tridimensionnel fortement réticulé se forme. Le copolymère ainsi � expulsé � du système en cours de durcissement se retrouve dans le matériau final sous forme de microdomaines dispersés dans la matrice thermodurcie, microdomaines qui, lorsqu'ils dépassent une certaine taille, sont visibles à l'ceil nu et se traduisent par une diminution plus ou moins importante de la transparence du matériau qui interdit son utilisation pour la fabrication d'articles optiques. La Demanderesse a réussi à résoudre ce problème et à obtenir des alliages de polymères transparents à base de diméthacrylate de 4,4'-di(éthoxyéthyl)-bisphénol A, et de copolymères triblocs, en ajoutant au monomère diméthacrylique une faible quantité d'un comonomère acrylique monofonctionnel ou multifonctionnel, celui-ci étant préférentiellement choisi parmi le méthacrylate de méthyle et le méthacrylate d'hydroxyéthyle ou un mélange de ceux-ci. Ainsi, lorsqu'on dissout un copolymère thermoplastique tribloc de type polystyrène-bloc-polybutadiène-bloc-poly(méthacrylate de méthyle) dans du diméthacrylate de 4,4'-di(éthoxyéthyl)-bisphénol A mélangé avec une quantité relativement peu importante d'un des comonomères acryliques monofonctionnels ou multifonctionnel, et que l'on soumet ce système homogène à une polymérisation, la démixtion du copolymère thermoplastique est fortement réduite et le matériau final thermodurci est composé d'une matrice thermodurcie dans laquelle sont dispersés des nanodomaines de polymère thermoplastique, autrement dit des domaines nanométriques invisibles à l'ceil et qui n'altèrent pas la transparence du matériau. La présente invention a par conséquent pour objet un procédé de préparation d'un article moulé transparent comprenant un alliage d'un matériau polymère thermodurci formant la matrice dudit article, et d'un matériau polymère thermoplastique, dispersé au sein dudit matériau polymère thermodurci, ledit procédé comprenant au moins les étapes suivantes : i) préparation d'un mélange polymérisable liquide par dissolution dudit matériau polymère thermoplastique dans une composition thermodurcissable précurseur de ladite matrice, ii) remplissage d'un moule avec le mélange polymérisable liquide 5 préparé à l'étape i), iii) polymérisation du mélange polymérisable liquide jusqu'à obtention d'un alliage de polymères durci, et iv) démoulage de l'article moulé formé par ledit alliage de polymères, ledit procédé étant caractérisé par le fait que la composition thermodurcissable 10 comprend au moins 60 % en poids, de préférence entre 70 et 85 % en poids de diméthacrylate de 4,4'-di(éthoxyéthyl)-bisphénol A de formule (I) -\o o- (t) 15 et au moins 12 % en poids, de préférence de 15 % à 30 % en poids, d'au moins un comonomère acrylique monofonctionnel ou multifonctionnel et par le fait que le matériau polymère thermoplastique comprend au moins un copolymère triblocs polystyrène-bloc-polybutadiène-bloc-poly(méthacrylate de méthyle) (PS-b-PB-b-PMMA). 20 Le comonomère acrylique monofonctionnel est choisi parmi l'isobornyl acrylate (IBOA), le tétrahydrofurfuryl acrylate (THFA), le lauryl acrylate et le 2- phénoxyéthyl acrylate (PEA), le methacrylate de méthyle (MMA) et le méthacrylate d'hydroxyéthyle (HEMA). Dans le cas d'un comonomère acrylique multifonctionnel celui-ci est 25 choisi parmi les comonomères acryliques difonctionnels tels que le 1,6-hexanediol diacrylate (HDDA), le tricyclodécanediméthanol diacrylate (TCDDMDA), le diéthylèneglycol diacrylate (DEGDA), le polyéthylèneglycol diacrylate, le tétraéthylèneglycol diacrylate, le triéthylèneglycol diacrylate, le tripropylèneglycol diacrylate, le polyéthylèneglycol diacrylate, le dipropylèneglycol diacrylate, l'hexanediol alkoxylé diacrylate, l'esterdiol diacrylate, le polypropylèneglycol diacrylate et le néopentyl glycol propoxylé diacrylate, ou les comonomères acrylates multifonctionnels choisis parmi le triméthylolpropane ethoxylé triacrylate (TMPEOTA), le pentaérythritol tétraacrylate (PETTA), le triméthylolpropane triacrylate (TMPTA), ditriméthylolpropane tétraacrylate (Di-TMPTTA), le tris(2- hydroxyéthyl)isocyanurate triacrylate (THEICTA), le dipentaérythritol pentaacrylate (DiPEPA), le pentaérythritol triacrylate, le trimethylolpropane propoxylé-3 triacrylate (TMPPOTA), le pentaérythritol éthoxyle-4 tetraacrylate (PPTTA), le pentaérythritol ethoxylé-5 triacrylate, le pentaerythritol ethoxylé-5 tétraacrylate, et le glycerol propoxylé triacrylate (GPTA). D'une façon avantageuse, on utilise de préférence un comonomère acrylate monofonctionnel, et plus particulièrement un comonomère choisi parmi le methacrylate de méthyle (MMA) et le méthacrylate d'hydroxyéthyle (HEMA), ou un mélange de ceux-ci. Un alliage de polymères, au sens où ce terme est utilisé dans la présente invention, désigne un mélange d'au moins un polymère thermoplastique avec au moins un polymère thermodurcissable. L'adjectif � thermodurcissable � ou � thermodurci � tel qu'il est utilisé dans la présente demande ne désigne pas forcément un système durcissable ou durci par application de chaleur. En effet, le durcissement peut se faire à température ambiante, voire même à une température inférieure à la température ambiante, par exemple dans le cas d'une photopolymérisation. Ce terme est utilisé dans la présente demande, comme dans le domaine des matières plastiques en général, par opposition au terme de � thermoplastique �. Autrement dit, un polymère thermodurci est un matériau dur, formé par un réseau macromoléculaire tridimensionnel réticulé, qui ne se fluidifie pas à température élevée. Comme indiqué ci-dessus, l'article moulé transparent préparé par le 30 procédé de l'invention est constitué d'un alliage de polymères. Il comprend un premier matériau polymère thermodurci formant la matrice de l'article fini, thermodurci et, dispersé sous forme de nano-domaines au sein de ladite matrice de polymère durci, une seconde phase polymère thermoplastique formée par le copolymère triblocs. La phase thermodurcie formée par le premier matériau est généralement la phase majoritaire. L'article moulé transparent est préparé, selon l'invention, par polymérisation d'un mélange polymérisable liquide, comportant une composition polymérisable thermodurcissable (précurseur de la matrice thermodurcie) dans laquelle est dissous le polymère thermoplastique triblocs, le durcissement de ladite composition polymérisable thermodurcissable formant le premier matériau thermodurci. La composition thermodurcissable représente de préférence de 80 à 97 % en poids, en particulier de 90 à 95 % en poids de la masse du mélange liquide polymérisable. Le matériau polymère thermoplastique représente de préférence de 3 à 20 % en poids, en particulier de 5 à 10 % en poids du mélange liquide polymérisable. La polymérisation du mélange polymérisable selon l'invention peut être de type radicalaire, anionique, cationique ou s'effectuer par métathèse par ouverture de cycle en présence de cyclo-oléfines, techniques bien connues de l'homme du métier. Dans le cas où le mélange polymérisable selon l'invention contient des monomères polymérisables porteurs de groupes éthyléniques, l'amorçage de la polymérisation et la polymérisation sont généralement effectuées sous irradiation. Il peut s'agir d'une photo-polymérisation, éventuellement en présence d'un amorceur de polymérisation, ou bien d'une irradiation au moyen d'un faisceau d'électrons (electron beam irradiation), un type de polymérisation qui ne nécessite pas la présence d'un amorceur de polymérisation puisque l'énergie du faisceau d'électrons est suffisante pour créer les radicaux libres nécessaires à la polymérisation. Le mélange polymérisable selon l'invention peut également être polymérisé en utilisant une combinaison de ces méthodes. De préférence, la composition polymérisable thermodurcissable de l'invention comprend au moins un amorceur de polymérisation, de préférence au moins un photo-amorceur. Selon un mode de réalisation particulièrement préféré, la composition polymérisable thermodurcissable de l'invention est polymérisée par photo-polymérisation et comprend au moins un photo-amorceur celui-ci représentant préférentiellement de 0,1% à 10% de la masse de la composition polymérisable thermodurcissable. Parmi les photo-amorceurs utilisables aux fins de l'invention dans la composition polymérisable thermodurcissable, on peut citer, sans limitation, les a-hydroxy-cétones aromatiques, les a-amino-cétones, les benzophénones, les acétophénones, les benzyldiméthylcétals, les oxydes de monoacylphosphine (MAPO), les oxydes de bisacylphosphine (BAPO), les mélanges amine tertiaire / dicétone, les alkylbenzoyléthers, les éthers de benzoïne, les glyoxylates de phényle, les thioxanthones et des photo-amorceurs cationiques tels que les sels de triaryl sulfonium et les sels d'aryliodonium. On peut citer en particulier les photo-amorceurs commercialisés par la société Ciba Specialty Chemicals sous la dénomination générale IRGACURE�, notamment le photo-amorceur IRGACURE� 184 (1-hydroxycyclohexylphénylcétone), le photo-amorceur IRGACURE� 500 qui est un mélange 50/50 en masse de 1-hydroxycyclohexyl-phénylcétone et de benzophénone, le photo-amorceur IRGACURE� 651 (2,2-diméthoxy-2-phényl-acétophénone), le photo-amorceur IRGACURE� 819 (oxyde de bis(2,4,6-triméthylbenzoyl)-phénylphosphine), le photo-amorceur IRGACURE� 907 (2-méthyl-1-[4-(méthylthio)-phényl]-2-morpholino-propan-1-one), le photo-amorceur IRGACURE� 1700 (mélange 25/75 en masse d'oxyde de bis(2,6-diméthoxybenzoyl)-2,4-4-triméthylpentyl-phosphine et de DAROCUR� 1173), les photo-amorceurs commercialisés par la société Ciba Specialty Chemicals sous la dénomination générale DAROCUR�, notamment le photo-amorceur DAROCUR� 1173 (2-hydroxy-2-méthyl-1-phényl-propan-1-one), le photoamorceur DAROCUR� TPO (oxyde de 2,4,6-triméthylbenzoyldiphénylphosphine), le photo-amorceur DAROCUR� 4265 (mélange 50/50 en masse de DAROCUR� 1173 et de DAROCUR� TPO), le photo-amorceur commercialisé par la société Ciba Specialty Chemicals sous la dénomination CGI 1850, qui est un mélange 50/50 en masse de IRGACURE� 184 et d'oxyde de bis(2,6-diméthoxybenzoyl)-2,4-4-triméthylpentyl-phosphine, les photoamorceurs commercialisés par la société BASF sous la dénomination générale Lucirin�, notamment le photo-amorceur Lucirin� TPO-L (2,4,6-triméthylbenzoylphénylphosphinate d'éthyle), l'oxyde de bis(2,6-diméthoxybenzoyl)-2,4-4-triméthylpentyl-phosphine, la benzophénone, la 2,4,6-triméthylbenzophénone, la 4-méthylbenzophénone, la 2,2-diméthoxy-2-phényl-acétophénone, la 2,2-diéthoxy-acétophénone (DEAP, commercialisée par Upjohn), la 4-(2-hydroxyéthoxy)phényl-(2-hydroxy-2-méthylpropyl) cétone, la 2-benzyl-2-N,N-diméthylamino-1-(4-morpholinophényl)-butan-1-one. Le photo-amorceur préféré est le CGI 1850, répondant à la formule (IV) : La réaction de polymérisation est amorcée en utilisant un moyen 15 approprié, à savoir la lumière visible, un rayonnement UV ou tout autre moyen, le choix dépendant du type de photo-amorceur utilisé. Les amorceurs de polymérisation peuvent être utilisés seuls ou en mélange avec des agents de modification de durcissement tels que, par exemple, des photo-sensibilisateurs, des accélérateurs (catalyseurs) ou des 20 inhibiteurs de polymérisation, dans des proportions classiques. Certains photoamorceurs peuvent également avoir des propriétés de photo-sensibilisation. Des exemples non limitatifs de photo-sensibilisateurs et d'accélérateurs utilisables dans la présente invention sont des thioxanthones telles que l'ITX (2- ou 4-isopropyl-thioxanthone) ou les chlorothioxanthones telles que la CPTX 25 (1-chloro-4-propoxythioxanthone), des quinones telles que la camphroquinone, des benzanthrones, la cétone de Michler (4,4'-bis(diméthylamino)-benzophénone), la fluorénone, la triphényl acétophénone, la diméthyléthanolamine, la méthyldiéthanolamine, la triéthanolamine, la DMPT (N,N-diméthyl-para-toluidine), la MHPT (N-[2-hydroxyéthyl]-N-méthyl-para-toluidine), l'ODAB (para-N,N-diméthylamino benzoate d'octyle), l'EDAB (para-N,N-diméthylamino-benzoate d'éthyle, commercialisé par Aceto Corporation sous le nom Quantacurèÿ' EPD), l'EDMA (2-éthyl-9,10-diméthoxyanthracène ou leurs mélanges. En particulier, un mélange camphroquinone / EDAB peut être employé. Des exemples non limitatifs d'inhibiteurs de polymérisation (inhibiteurs de radicaux libres) utilisables dans la présente invention sont le sel d'ammonium de la N-nitroso-N-phénylhydroxylamine, le sel d'aluminium de la tris[N-nitroso-N-phénylhydroxylamine, le 4-méthoxyphénol (MEHQ), l'hydroquinone et les hydroquinones substitutées, le pyrogallol, la phénothiazine, le 4-éthyl-catéchol, les amines stériquement encombrées et leurs mélanges. La composition polymérisable thermodurcissable selon l'invention peut également comporter un certain nombre d'autres additifs classiquement utilisés dans les compositions polymérisables pour articles d'optique, en particulier les lentilles ophtalmiques, dans des proportions classiques. Des exemples d'additifs sont, sans limitation, des colorants, des stabilisants tels que des absorbeurs d'UV, des antioxydants et des agents anti-jaunissement, des parfums, des déodorants, des agents de démoulage, des lubrifiants, des promoteurs d'adhésion et des agents de couplage. Parmi les absorbeurs d'UV (systèmes filtrant les radiations UV) utilisables aux fins de l'invention dans la composition polymérisable thermodurcissable, on peut citer, sans limitation, l'acide 4-aminobenzoïque (PABA) et ses sels, l'acide anthranilique et ses sels, l'acide salicylique et ses sels ou ses esters, notamment les hydroxybenzoates d'aryle, l'acide 4-hydroxycinnamique et ses sels, les dérivés sulfoniques de benzoxazoles, benzimidazoles et benzothiazoles et leurs sels, les benzophénones, notamment les dérivés sulfoniques de benzophénones et les 2-hydroxybenzophénones et leurs sels, les dérivés sulfoniques de benzylidène camphre et leurs sels, les dérivés de benzylidène camphre substitués par un groupe ammonium quaternaire et leurs sels, les dérivés phtalylidène de l'acide camphrosulfonique et leurs sels, les benzotriazoles, notamment les dérivés sulfoniques du benzotriazole et leurs sels, les oxalamides, les oxanilides, et leurs mélanges. Des exemples non limitatifs d'absorbeurs d'UV utilisables dans la présente invention sont le 2-(2-hydroxyphényl)-2H-benzotriazole, le PBSA (sel de sodium de l'acide 2-phényl-benzimidazole-5-sulfonique, commercialisé sous le nom PARSOL� HS par Givaudan-Roure), le 4-tert-butyl-4'-méthoxydibenzoylméthane (commercialisé sous le nom PARSOL� 1789 par Givaudan-Roure), le p-méthoxycinnamate de 2-éthylhexyle ou avobenzone (commercialisé sous le nom PARSOL� MCX par Givaudan-Roure), le p- méthoxycinnamate d'octyle, l'UVINUL� MS 40 (acide 2-hydroxy-4-méthoxybenzophénone-5-sulfonique, BASF), l'UVINUL� M 40 (2-hydroxy-4-méthoxybenzophénone, BASF), l'octocrylène (2-cyano-3,3-diphénylacrylate de 2-éthylhexyle), le 4-diméthylaminobenzoate de 2-éthylhexyle (octyl diméthyl-PABA), le salicylate de triéthanolamine, le salicylate d'octyle. Il est également possible d'utiliser des polymères ayant des propriétés de photo- protection UV, notamment les polymères comprenant des groupes benzylidène-camphre et/ou benzotriazole, substitués par des groupes sulfo ou ammonium quaternaire. Ils peuvent être utilisés seuls ou en mélange avec d'autres absorbeurs d'UV. Les agents anti-jaunissement tels que ceux décrits dans les brevets US 5442022, US 5445828, US 5702825, US 5741831 et FR 2699541 peuvent être utilisés, sans limitation, seuls ou en mélange. L'agent anti-jaunissement préféré est le 3-méthyl-but-2-èn-1-ol (M-BOL). En général, la masse des agents anti-jaunissement représente de 0,5 à 4 % de la masse de la composition polymérisable thermodurcissable selon l'invention. Parmi les antioxydants utilisables aux fins de l'invention dans la composition polymérisable thermodurcissable, on peut citer, sans limitation, les antioxydants phénoliques, stériquement encombrés, l'IRGANOX� 245 DW (éthylènebis(oxyéthylène)bis-(3-(5-tert-butyl-4-hydroxy-m-tolyl )propionate) commercialisé par la société Ciba Specialty Chemicals. Les polymères à blocs de la présente l'invention sont des copolymères triséquencés, également appelés copolymères triblocs, polystyrène-blocpolybutadiène-bloc-poly(méthacrylate de méthyle) (PS-b-PB-b-PMMA), appelés ci-après copolymères SBM. Les copolymères à blocs utilisables dans le cadre de l'invention sont notamment décrits dans les demandes de brevet WO 2005/073314 et WO 2005/014699. On se référera particulièrement à ces documents pour une description détaillée des parties PS, PB et PMMA de ces copolymères à blocs. Enfin, il est important pour l'obtention d'un article moulé transparent comprenant un alliage de polymères, par le procédé de l'invention, que le bloc poly(méthacrylate de méthyle) (PMMA) du polymère à blocs représente une fraction relativement importante du copolymère à blocs. Selon une variante avantageuse de l'invention, le bloc de PMMA représente de préférence de 50 % à 80 % en poids, plus préférentiellement de 52 % à 70 % en poids, de la masse moléculaire moyenne en poids du copolymère à blocs polystyrène-blocpolybutadiène-bloc-poly(méthacrylate de méthyle). Ainsi, pour un copolymère triséquencé SBM présentant une masse molaire moyenne en poids comprise entre 15 000 et 200 000 g/mol, la masse moléculaire moyenne en poids du bloc poly(méthacrylate de méthyle) est de préférence comprise entre 10 000 et 100 000 g/mol, Dans le cadre de l'invention il est entendu que les copolymères à blocs utilisés peuvent être un mélange de copolymères triblocs et de copolymères diblocs de type polystyrène-bloc-polybutadiène. Le procédé de l'invention comprend au moins quatre étapes. La première étape consiste à préparer un mélange polymérisable par dissolution du polymère thermoplastique triblocs dans la composition polymérisable thermodurcissable. Le polymère thermoplastique est utilisé de préférence sous forme de poudre ou de granules. Il est généralement ajouté progressivement et sous agitation à la composition polymérisable thermodurcissable. Si la dispersion obtenue n'est pas homogène à température ambiante, elle peut être chauffée sous agitation dans un bain d'huile thermostaté jusqu'à ce que le copolymère triblocs soit totalement solubilisé. Par température ambiante, on entend dans la présente invention une température comprise entre 15 et 25 °C. Cette phase de dissolution peut prendre plusieurs semaines à une température de l'ordre de 80 °C. Le mélange polymérisable obtenu, généralement transparent et visqueux, peut être filtré, éventuellement à chaud, puis dégazé sous agitation, éventuellement à chaud, avant de servir à la deuxième étape de moulage par coulée. Cette deuxième étape consiste à remplir un moule avec le mélange polymérisable ainsi obtenu. De façon optionnelle, ledit mélange polymérisable peut être préchauffé, tout comme le moule. Généralement, une température de l'ordre de 80 - 90 °C convient parfaitement. Le mélange liquide polymérisable peut par exemple être coulé dans un assemblage constitué de deux parties de moule en verre minéral maintenues ensemble par un ruban adhésif en périphérie. La troisième étape consiste à polymériser le mélange polymérisable liquide jusqu'à obtention d'un alliage de polymères durci, de préférence par photo-polymérisation. Cette polymérisation est réalisée de préférence à une température comprise entre 0 °C et 100 °C, en particulier à une température comprise entre 10 et 30 °C, et idéalement à température ambiante, c'est-à-dire à une température comprise entre 20 et 25 °C, jusqu'à obtention d'un matériau suffisamment dur pour pouvoir être démoulé et qui présente les propriétés mécaniques et optiques recherchées. On laisse de préférence la polymérisation se dérouler jusqu'à ce que plus de 90 %, de préférence plus de 95 %, des doubles liaisons acryliques initialement présentes dans le mélange initial aient réagi. Enfin, à la quatrième et dernière étape, on procède au démoulage et à la récupération de l'article moulé. La présente invention a également pour objet un article moulé transparent comprenant un alliage d'un polymère thermodurci et d'un polymère thermoplastique triblocs, susceptible d'être obtenu par un procédé tel que décrit ci-dessus. Les articles moulés transparents obtenus selon le procédé de l'invention sont de préférence des articles d'optique, c'est-à-dire des verres organiques. Ils sont destinés, généralement mais non exclusivement, à être utilisés en tant qu'articles d'optique, de préférence en tant que lentilles ophtalmiques. Ils présentent l'avantage de posséder des propriétés mixtes provenant de chacun des deux matériaux, notamment une bonne résistance aux solvants apportée par le matériau thermodurci et une bonne résistance aux chocs et à la propagation de fissures attribuable au matériau polymère thermoplastique dispersé sous forme de nano-domaines dans la matrice thermodurcie. Pour améliorer d'autres propriétés de tels articles d'optique en verre organique, comme par exemple la résistance à l'abrasion et aux rayures, le caractère anti-réfléchissant et la résistance aux salissures, il est possible de former sur au moins une des faces principales de l'article un ou plusieurs revêtements fonctionnels. Un inconvénient majeur des verres organiques, moins durs que les verres minéraux, est en effet leur faible résistance aux rayures. II est ainsi connu de former successivement sur une face principale du substrat un premier revêtement, appelé primaire anti-choc, dont le but est d'accroître la résistance aux chocs de l'article et également l'adhésion au substrat de revêtements ultérieurs puis, sur ce revêtement de primaire anti-choc, un revêtement dur, généralement appelé revêtement anti-abrasion ou anti-rayures, dont le but est d'améliorer la capacité de la surface de l'article d'optique à résister aux endommagements dus à des agressions mécaniques. Vient se superposer au revêtement anti-abrasion un revêtement anti-reflet, auquel se superpose à son tour un revêtement anti-salissure, dont le rôle est de modifier la tension interfaciale entre la couche anti-reflet et l'eau ou la graisse (afin de diminuer leur adhérence), mais également d'obturer les interstices afin d'empêcher la graisse de s'infiltrer et de subsister. La présente invention a en outre pour objet le mélange liquide polymérisable de départ servant à la mise en oeuvre du procédé selon la présente invention et conduisant à l'article moulé transparent. Ce mélange liquide polymérisable comprend un matériau polymère thermoplastique, choisi parmi les copolymères triblocs polystyrène-bloc-polybutadiène-bloc- poly(méthacrylate de méthyle), dissous dans une composition thermodurcissable, comprenant au moins 60 % en poids, de préférence entre 70 et 85 % en poids de diméthacrylate de 4,4'-di(éthoxyéthoxy)-bisphénol A de formule (I) I--\ 0 0 0 /-\ /-\ 0 0 0 (1) et au moins 12 % en poids, de préférence de 15 % à 30 % en poids, d'au moins un comonomère acrylique monofonctionnel ou multifonctionnel. Le comonomère acrylique monofonctionnel est choisi parmi l'isobornyl acrylate (IBOA), le tétrahydrofurfuryl acrylate (THFA), le lauryl acrylate , le 2-phénoxyéthyl acrylate (PEA), le methacrylate de méthyle (MMA) et le méthacrylate d'hydroxyéthyle (HEMA). Dans le cas d'un comonomère acrylique multifonctionnel celui-ci est choisi parmi les comonomères acryliques difonctionnels tels que le 1,6-hexanediol diacrylate (HDDA), le tricyclodécanediméthanol diacrylate (TCDDMDA), le diéthylèneglycol diacrylate (DEGDA), le polyéthylèneglycol diacrylates, le tétraéthylèneglycol diacrylate, le triéthylèneglycol diacrylate, le tripropylèneglycol diacrylate, le polyéthylèneglycol diacrylate, le dipropylèneglycol diacrylate, l'hexanediol alkoxylé diacrylate, l'esterdiol diacrylate, le polypropylène glycol diacrylate et le néopentyl glycol propoxylé diacrylate, ou les comonomères acrylates multifonctionnels choisis parmi le triméthylolpropane ethoxylé triacrylate (TMPEOTA), le pentaérythritol tétraacrylate (PETTA), le triméthylolpropane triacrylate (TMPTA), ditriméthylolpropane tétraacrylate (Di-TMPTTA), le tris(2- hydroxyéthyl)isocyanurate triacrylate (THEICTA), le dipentaérythritol pentaacrylate (DiPEPA), le pentaérythritol triacrylate, le trimethylolpropane propoxylé-3 triacrylate (TMPPOTA), le pentaérythritol éthoxyle-4 tetraacrylate (PPTTA), le pentaérythritol ethoxylé-5 triacrylate, le pentaerythritol ethoxylé-5 tétraacrylate, et le glycerol propoxylé triacrylate (GPTA). D'une façon avantageuse selon l'invention, on utilise de façon préférentielle un comonomère acrylate monofonctionnel, et plus particulièrement choisi parmi le methacrylate de méthyle (MMA) et le méthacrylate de d'hydroxyéthyle (HEMA), ou un mélange de ceux-ci. :5 L'ensemble des préférences spécifiées précédemment concernant en particulier les proportions relatives de la composition thermodurcissable et du matériau polymère thermoplastique, la nature et la quantité de l'amorceur de polymérisation, la nature chimique et la masse moléculaire du polymère thermoplastique s'appliquent bien entendu également au mélange liquide 10 polymérisable. Exemple Les différentes compositions polymérisables thermodurcissables 15 utilisées sont préparées par mélange d'une "formulation A" de base avec des proportions variables d'un comonomère acrylique monofonctionnel selon l'invention, à savoir le méthacrylate de méthyle (MMA) ou le méthacrylate d'hydroxyéthyle (HEMA). 20 La formulation A de base est constituée de : - 98 % en masse d'un diméthacrylate de formule (I), i--\ i--\ 0 0 0 (1) - 1,8 % en masse de 3-méthyl-but-2-èn-1-ol (M-BOL, agent anti-25 jaunissement), et - 0,2 % en masse de CGI 1850 [photo-amorceur de formule (IV)], les % étant exprimés par rapport à la masse totale de la composition polymérisable thermodurcissable, Le copolymère triblocs utilisé dans cet exemple est un PS-b-PB-b-PMMA de masse molaire moyenne en poids de 41 900 g/mol contenant une fraction massique du bloc PMMA supérieure à 50%. Le copolymère triblocs est introduit lentement sous forme de poudre dans la composition thermodurcissable (formulation A + méthacrylate de méthyle ou méthacrylate d'hydroxyéthyle ou méthacrylate d'isobutyle) préalablement chauffée à une température de 80 °C. La suspension est maintenue à cette température et sous agitation pendant toute la durée de la phase de dissolution qui dure environ 7 jours. Le mélange polymérisable obtenu est transparent et visqueux (viscosité : environ 10 Pa.s à température ambiante). Le mélange liquide polymérisable est ensuite filtré à travers un filtre d'une porosité de 20 microns. Après 2 heures de dégazage du mélange polymérisable filtré, on prélève environ 30 mL de mélange dans une seringue préchauffée pendant environ 30 minutes à 80 °C et on l'injecte dans un assemblage constitué de deux parties de moule en verre minéral maintenues par un ruban adhésif en périphérie, également préchauffé à 80 °C. Les moules ainsi remplis sont ensuite stockés pendant 10 heures à une température d'environ 20 °C. Après cette période de repos à température ambiante, la polymérisation est amorcée par exposition à un rayonnement ultraviolet. Après une durée d'exposition d'environ 13 minutes on obtient un verre organique transparent suffisamment durci pour pouvoir être démoulé par désassemblage du système de moules. Le taux de conversion des fonctions méthacrylate, déterminée par spectrométrie infrarouge, est supérieur à 95 %. Transparence des verres organiques : On prépare de la manière décrite ci-dessus une série de verres organiques thermodurcis contenant une quantité fixe de copolymère thermoplastique triblocs SBM tel que mentionné ci-dessus et des teneurs croissantes des comonomères acryliques monofonctionnels selon la présente invention (MMA et HEMA). La partie complémentaire jusqu'à 100 % est constitué de la formulation A définie ci-dessus. Le tableau 1 montre l'influence de la quantité du comonomère acrylique sur la transparence des verres organiques obtenus. Tableau 1 Pourcentage en Méthacrylate Méthacrylate de poids du d'hydroxyméthyle méthyle (MMA) comonomère (HEMA) acrylique monofonctionnel 0 % diffusant % diffusant 10% 15% transparent 20 % 25 % La teneur minimale efficace des comonomères MMA et HEMA est supérieure à 10 % en poids. Ténacité La ténacité de certaines formulations a été évaluée par fracture en flexion trois points dans des échantillons entaillés. Mesures de ténacité Critères de la mécanique de la fracture en élasticité linéaire La mécanique de la fracture en élasticité linéaire s'applique aux matériaux obéissant à la loi de Hooke (proportionnalité entre contrainte appliquée et déformation) lors d'une sollicitation de l'éprouvette entaillée (mode I, ouverture de la fissure en tension, dans notre étude). Dans ce cadre, la mesure de deux grandeurs interdépendantes permet de caractériser la mécanique de la rupture : S - G,,: énergie de rupture (énergie nécessaire pour initier la propagation de la fissure) - K,c: ténacité à rupture (résistance du matériau à l'initiation de fissure) avec G,c = K,c2/E en contrainte plane, et G,c = K,c2x(1-v2)/E en 5 déformation plane Protocole expérimental : Les essais de fracture ont été réalisés en flexion 3 points sur un appareil Instron 4301 (mesures à 20 °C - salle climatisée). 10 La géométrie des éprouvettes destinées aux essais de fracture est représentée à la figure 1. Les éprouvettes ont été découpées, à partir de palets de 6 mm d'épaisseur, aux dimensions préconisées par Williams dans son protocole (Williams J. G., EGF Task Group on Polymers and Composites, A Linear Elastic Fracture Mechanics (LEFM) standard for determining Kc and Gc 15 for plastics (1989)). Dans un premier temps, les éprouvettes ont été pré-entaillées à l'aide d'une fraise d'épaisseur 0,5 mm, puis recuites à 120 °C pendant 2 heures. Enfin, une entaille aigüe a été réalisée à la lame de rasoir en fond de pré-entaille, grâce à un système de guillotine. Les critères relatifs à la géométrie des éprouvettes et à l'entaillage 20 doivent être respectés strictement, afin de tester l'échantillon dans des conditions de fragilité maximum et de pouvoir appliquer les formules donnant accès à K,c et G,c. Dans notre cas, en référence à la figure 1, B=6 mm, W=12 mm. 25 Calcul des grandeurs de rupture K,c est déterminé expérimentalement à partir de la formule suivante : Klc = f(a)x(Pmax/ BW1'2) où B et W sont respectivement l'épaisseur et la hauteur de I' échantillon. a est la profondeur de l'entaille (entaille + pré-entaille). 30 Pmax est la force maximale enregistrée durant l'essai de rupture. a=a/W f, pour un échantillon de cette géométrie, est un facteur géométrique égal à: f (a) = 6a'ä 1,99 - a(1- a)(2,15 - 3,93a + 2,7a 2 ) (1- 2a)(1- a)3i2 G,c est déterminé expérimentalement par : U. G = BW(t)(a) où U; est l'aire sous la courbe force-déplacement jusqu'à Pmax et ce. est un facteur géométrique : ~(a) = 0 + 18,64 avec : O(a) = 16a 2 (8,9-33,717a + 79, 616a2 -112,952a' +84,815a4 - 25,672a 5 ) (1-a)2 z da (a) _ (~ 6 , (--33,717 +159,2326a2 -338,856a2 +339,26a' -128,36a 4) + 32a (8,9-33,717a +79,616a2 -112,952a 3 +84,815a4 -25,672a� Le tableau 2 montre le facteur critique d'intensité K,c (exprimé en MPa.m1"2), l'énergie de rupture Gic (KJ/m2) et le module d'élasticité E (MPa) de cinq 20 échantillons de verres organiques, tous parfaitement transparents. dO da (1-a)3 25 Tableau 2 K,G (MPa.m'12) Glc (kJ/m2) E en flexion (MPa) Formulation A (100 %) 0,67 � 0,01 0,21 � 0,01 2382 Formulation A / HEMA 0,64 � 0,04 0,21 � 0,02 3100 (78% / 22%) Formulation A / HEMA / SBM 1,08 � 0,02 0,74 � 0,01 2807 (67,5%125%17,5%) Formulation A /MMA 0,61 � 0,03 0,19 � 0,01 2434 (78% / 22%) Formulation A / MMA / SBM 1,29 � 0,02 1,02 � 0,02 2854 (67,5%/25%/7,5%) Les résultats mettent en évidence l'efficacité de la présence combinée de copolymères triblocs SBM et de comonomère acrylique dans le renforcement des propriétés mécaniques de la formulation A. En particulier ils montrent une augmentation du taux de restitution d'énergie G,c (0,74 et 1,02) par rapport à la formulation A pure ou en présence uniquement d'un comonomère acrylique. Le module d'élasticité est également renforcé. 2010 REVENDICATIONS , 1. Procédé de préparation d'un article moulé transparent comprenant un alliage d'un matériau polymère thermodurci formant la matrice dudit article, et d'un matériau polymère thermoplastique, dispersé au sein dudit matériau polymère thermodurci, ledit procédé comprenant au moins les étapes suivantes : i) préparation d'un mélange polymérisable liquide par dissolution dudit 10 matériau polymère thermoplastique dans une composition thermodurcissable précurseur de ladite matrice, ii) remplissage d'un moule avec le mélange polymérisable liquide préparé à l'étape i), iii) polymérisation du mélange polymérisable liquide jusqu'à obtention 15 d'un alliage de polymères durci, et iv) démoulage de l'article moulé formé par ledit alliage de polymères, ledit procédé étant caractérisé par le fait que la composition thermodurcissable comprend au moins 60 % en poids, de préférence entre 70 et 85 % en poids de diméthacrylate de 4,4'-di(éthoxyéthyl)-bisphénol A de formule (I) 20 et au moins 12 % en poids, de préférence de 15 % à 30 % en poids, d'au moins un comonomère acrylique monofonctionnel ou multifonctionnel et par le 25 fait que le matériau polymère thermoplastique comprend au moins un copolymère triblocs polystyrène-bloc-polybutadiène-bloc-poly(méthacrylate de méthyle) (PS-b-PB-b-PMMA). 2. Procédé de préparation d'un article moulé transparent selon la revendication 1, caractérisé en ce que le comonomère acrylique est un 30 comonomère acrylique monofonctionnel. 3. Procédé de préparation d'un article moulé transparent selon l'une quelconque des revendications précédentes, caractérisé en ce que le comonomère acrylique est choisi parmi le methacrylate de méthyle, le méthacrylate d'hydroxyéthyle, ou un mélange de ceux-ci. 4. Procédé de préparation d'un article moulé transparent selon l'une quelconque des revendications précédentes, caractérisé en ce que la composition thermodurcissable représente de 80 à 97 % en poids, de préférence de 90 à 95 % en poids de la masse du mélange liquide polymérisable et en ce que le matériau polymère thermoplastique représente de 3 à 20 % en poids, de préférence de 5 à 10 % en poids du mélange liquide polymérisable. 5. Procédé de préparation d'un article moulé transparent selon l'une quelconque des revendications précédentes, caractérisé en ce que la composition thermodurcissable comprend en outre au moins un amorceur de polymérisation, de préférence au moins un photo-amorceur. 6. Procédé de préparation d'un article moulé transparent selon la revendication 5, caractérisé en ce que la masse du ou des amorceurs de polymérisation représente de 0,1 à 10 % de la masse de la composition polymérisable thermodurcissable. 7. Procédé de préparation d'un article moulé transparent selon l'une quelconque des revendications précédentes, caractérisé en ce que le mélange liquide polymérisable est polymérisé par photo-polymérisation. 8. Procédé de préparation d'un article moulé transparent selon l'une quelconque des revendications précédentes, caractérisé en ce que la polymérisation à l'étape iii) est réalisée à une température comprise entre 0 °C et 100 °C, de préférence à une température comprise entre 10 et 30 °C, et en particulier à une température comprise entre 20 et 25 °C. 9. Procédé de préparation d'un article moulé transparent selon l'une quelconque des revendications précédentes, caractérisé en ce que le bloc de poly(méthacrylate de méthyle) (PMMA) représente de 50% à 80% en poids, de préférence de 52% à 70% en poids de la masse moléculaire moyenne enpoids du copolymère triblocs polystyrène-bloc-polybutadiène-blocpoly(méthacrylate de méthyle). 10. Procédé de préparation d'un article moulé transparent selon l'une quelconque des revendications précédentes, caractérisé en ce que la masse moléculaire moyenne en poids dudit bloc poly(methacrylate de méthyle) est comprise entre 10 000 et 100 000 g/mol. 11. Procédé de préparation d'un article moulé transparent selon l'une quelconque des revendications précédentes, caractérisé en ce que ledit article moulé transparent est un article d'optique, de préférence une lentille ophtalmique. 12. Article moulé transparent comprenant un alliage d'un polymère thermodurci et d'un polymère thermoplastique triblocs, susceptible d'être obtenu par un procédé selon l'une quelconque des revendications précédentes. 13. Article moulé transparent selon la revendication 12, caractérisé par le fait qu'il s'agit d'une lentille ophtalmique. 14. Mélange liquide polymérisable comprenant un matériau polymère thermoplastique dissous dans une composition thermodurcissable, caractérisé par le fait que la composition thermodurcissable comprend au moins 60 % en poids, de préférence entre 70 et 85 % en poids en poids de diméthacrylate de 4,4'-di(éthoxyéthoxy)-bisphénol A de formule (1) /--\/--\ 0 0 0 /--\ 0 0 0 (1) et au moins 12 % en poids, de préférence de 15 % à 30 % en poids, d'au moins un comonomère acrylique monofonctionnel ou multifonctionnel, et par le fait que le matériau polymère thermoplastique comprend au moins un copolymère triblocs polystyrène-bloc-polybutadiène-bloc-poly(méthacrylate de méthyle) (PS-b-PB-b-PMMA). 15. Mélange liquide polymérisable selon la revendication 14, caractérisé en ce que le comonomère acrylique est un comonomère acrylique 30 monofonctionnel. 16. Mélange liquide polymérisable selon la revendication 14 ou 15, caractérisé en ce que le comonomère acrylique est choisi parmi le methacrylate de méthyle, le méthacrylate d'hydroxyéthyle, ou un mélange de ceux-ci. 17. Mélange liquide polymérisable selon l'une quelconque des revendications 14 à 16, caractérisé en ce que la composition thermodurcissable représente de 80 à 97 % en poids, de préférence de 90 à 95 % en poids de la masse du mélange liquide polymérisable et en ce que le matériau polymère thermoplastique représente de 3 à 20 % en poids, de préférence de 5 à 10 % en poids du mélange liquide polymérisable. 18. Mélange liquide polymérisable selon l'une quelconque des revendications 14 à 17, caractérisé en ce que la composition thermodurcissable comprend en outre au moins un amorceur de polymérisation, de préférence au moins un photo-amorceur. 19. Mélange liquide polymérisable selon l'une quelconque des revendications 14 à 18, caractérisé en ce que la masse du ou des amorceurs de polymérisation représente de 0,1 à 10 % de la masse de la composition polymérisable thermodurcissable. 20. Mélange liquide polymérisable selon l'une quelconque des revendications 14 à 19, caractérisé en ce que le bloc de polyméthacrylate de méthyle) (PMMA) représente de 50% à 80% en poids, de préférence de 52% à 70% en poids de la masse moléculaire moyenne en poids du copolymère triblocs polystyrène-bloc-polybutadiène-bloc-poly(méthacrylate de méthyle).